(57)【要約】二次イオン質量分析（ＳＩＭＳ）によって測定される膜中の水素原子の濃度が、９．９×１０２０ａｔｏｍｓ／ｃｍ３以下である二酸化珪素膜を形成するために、複数の孔を有する平面アンテナにより処理容器内にマイクロ波を導入してプラズマを生成して成膜を行うプラズマＣＶＤ装置を用いて、その処理容器内の圧力を０．１Ｐａ以上６．７Ｐａ以下の範囲内に設定し、シリコン原子と塩素原子からなる化合物のガスと酸素含有ガスとを含む処理ガスを用いてプラズマＣＶＤを行う。
2010038887.tif 000002
【特許請求の範囲】
【請求項１】
プラズマＣＶＤ法によって基板上に二次イオン質量分析（ＳＩＭＳ）によって測定される膜中の水素原子の濃度が、９．９×１０２０ａｔｏｍｓ／ｃｍ３以下の極めて水素原子の量が少ない二酸化珪素膜を形成する方法であって、
処理容器内に前記基板を配置し、
前記処理容器内にシリコン原子と塩素原子からなる化合物のガスと酸素含有ガスとを含む処理ガスを供給し、
前記処理容器内の圧力を０．１Ｐａ以上６．７Ｐａ以下の範囲内に設定し、
複数の孔を有する平面アンテナにより前記処理容器内にマイクロ波を導入して前記処理ガスのプラズマを生成し、該プラズマにより前記基板上に二酸化珪素膜を成膜する、
各工程を備える、二酸化珪素膜の形成方法。
【請求項２】
前記シリコン原子と塩素原子からなる化合物が、四塩化珪素（ＳｉＣｌ４）であることを特徴とする、請求項１に記載の二酸化珪素膜の形成方法。
【請求項３】
前記二酸化珪素膜の形成は、前記基板を前記処理容器内で載置する載置台の温度を３００℃以上６００℃以下の範囲内に設定して行うことを特徴とする、請求項１または２に記載の二酸化珪素膜の形成方法。
【請求項４】
全処理ガスに対する前記シリコン原子と塩素原子からなる化合物のガスの流量比率が、０．０３％以上１５％以下の範囲内であることを特徴とする、請求項１〜３の何れか１項に記載の二酸化珪素膜の形成方法。
【請求項５】
前記シリコン原子と塩素原子からなる化合物のガスの流量は、０．５ｍＬ／ｍｉｎ（ｓｃｃｍ）以上１０ｍＬ／ｍｉｎ（ｓｃｃｍ）以下の範囲内であることを特徴とする、請求項４に記載の二酸化珪素の形成方法。
【請求項６】
全処理ガスに対する前記酸素含有ガスの流量比率が、５％以上９９％以下の範囲内であることを特徴とする、請求項１〜５の何れか１項に記載の二酸化珪素膜の形成方法。
【請求項７】
前記酸素含有ガスの流量は、５０ｍＬ／ｍｉｎ（ｓｃｃｍ）以上１０００ｍＬ／ｍｉｎ（ｓｃｃｍ）以下の範囲内であることを特徴とする、請求項６に記載の二酸化珪素膜の形成方法。
【請求項８】
請求項１〜７のいずれか１項に記載の二酸化珪素膜の形成方法により形成された二酸化珪素膜。
【請求項９】
プラズマＣＶＤ法により被処理体上に二酸化珪素膜を形成するプラズマＣＶＤ装置であって、
被処理体を収容する上部に開口を有する処理容器と、
前記処理容器の前記開口を塞ぐ誘電体部材と、
前記誘電体部材上に設けられ、前記処理容器内にマイクロ波を導入するための複数の孔を有する平面アンテナと、
前記処理容器内に処理ガスを供給するガス供給機構に接続するガス導入部と、
前記処理容器内を減圧排気する排気機構と、
前記処理容器内において、圧力を０．１Ｐａ以上６．７Ｐａ以下の範囲内に設定し、シリコン原子と塩素原子からなるガスと酸素含有ガスとを含む処理ガスを用いて、二次イオン質量分析（ＳＩＭＳ）によって測定される膜中の水素原子の濃度が、９．９×１０２０ａｔｏｍｓ／ｃｍ３以下である二酸化珪素膜を形成するプラズマＣＶＤが行われるように制御する制御部と、
を備えたことを特徴とするプラズマＣＶＤ装置。
【発明の詳細な説明】
【技術分野】
【０００１】
本発明は、二酸化珪素膜およびその形成方法、この方法に用いるコンピュータ読み取り可能な記憶媒体並びにプラズマＣＶＤ装置に関する。
【背景技術】
【０００２】
現在、絶縁性が高く、良質な二酸化珪素膜（ＳｉＯ２膜）を成膜する手法として、シリコンを酸化処理する熱酸化法やプラズマ酸化法などが知られている。しかし、多層絶縁膜を形成する場合には、酸化処理は適用できず、ＣＶＤ（Ｃｈｅｍｉｃａｌ  Ｖａｐｏｒ  Ｄｅｐｏｓｉｔｉｏｎ；化学気相成長）法によってＳｉＯ２膜を堆積させて成膜することが必要である。ＣＶＤ法で絶縁性の高いＳｉＯ２膜の成膜を行うためには、６００℃〜９００℃の高温で処理する必要がある。そのため、サーマルバジェットの増大によるデバイスへの悪影響の懸念があり、さらに、デバイス作成工程にも種々の制約が生じるという問題があった。【０００３】
一方、プラズマＣＶＤ法では、５００℃前後の温度で処理することも可能であるが、電子温度が高いプラズマによってチャージングダメージが生じるという問題もある。また、プラズマＣＶＤ法では、通常、成膜原料としてシラン（ＳｉＨ４）やジシラン（Ｓｉ２Ｈ６）が使用されるが、これらの成膜原料を使用すると、生成される絶縁膜中に原料に由来する水素が多量に含まれてしまうという問題があった。絶縁膜中に存在する水素は、例えばＰチャネルＭＯＳＦＥＴのオン時に閾値のシフトが起こる負バイアス温度不安定性（Ｎｅｇａｔｉｖｅ  Ｂｉａｓ  Ｔｅｍｐｅｒａｔｕｒｅ  Ｉｎｓｔａｂｉｌｉｔｙ：ＮＢＴＩ）などとの関連性が指摘されている。このように、絶縁膜中の水素は、絶縁膜の信頼性を低下させてデバイスに対して悪影響を及ぼす懸念があるため、極力低減することが好ましいと考えられている。【０００４】
水素を含まない絶縁膜の製造に関する技術として、特許文献１では、反応容器中に水素を含まないシリコン系原料であるテトラ・イソシアネート・シランと第三種アミンの気体を導入して反応させ、水素を含まないシリコン系絶縁膜をホットウォールＣＶＤ法で基板上に堆積するシリコン系絶縁膜の製造方法が提案されている。【０００５】
また、特許文献２では、減圧ＣＶＤ装置に、ＳｉＣｌ４ガスとＮ２ＯガスとＮＯガスとを導入し、成膜温度８５０℃、圧力２×１０２Ｐａで減圧ＣＶＤを行うことにより、−Ｈ基、−ＯＨ基等の水素関連の結合基や、Ｓｉ−Ｈ結合、Ｓｉ−ＯＨ結合、Ｎ−Ｈ結合等の水素関連の結合を膜中に実質的に含まないオキシナイトライド膜を成膜する方法も提案されている。【０００６】
さらに、特許文献３では、Ｈを含まない無機のＳｉ系ガスとＮ２、ＮＯ、Ｎ２Ｏ等を用いた高密度プラズマＣＶＤによりＳｉＮ膜やＳｉＯＮ膜を形成する工程を有する半導体装置の製造方法が提案されている。【０００７】
上記特許文献１の方法は、２００℃程度の低温での処理が可能であるが、プラズマを利用した成膜技術ではない。また、上記特許文献２の方法は、プラズマを利用した成膜技術ではないことに加え、８５０℃とかなり高い成膜温度を必要とする点で、サーマルバジェットを増大させる懸念があり、満足できるものではない。【０００８】
さらに、上記特許文献１、特許文献２で使用されているＳｉＣｌ４ガスは、電子温度が高いプラズマ中では、解離して、エッチング作用を持つ活性種（エッチャント）を形成してしまうため、成膜効率の低下を招いてしまう。つまり、ＳｉＣｌ４は、プラズマＣＶＤの成膜原料として不適であった。特許文献３では、「Ｈを含まない無機のＳｉ系ガス」としてＳｉＣｌ４ガスを使用できることが記載されているが、実施例中でＳｉＮ膜の形成に使用されたガスはＳｉＦ４であり、ＳｉＣｌ４ガスを原料としてプラズマＣＶＤにより成膜することに関しての実際的な検証はなされておらず、推測の域を出ていない。また、特許文献３では、高密度プラズマの内容について具体的な開示が一切ないため、ＳｉＣｌ４ガスを使用した場合に上記エッチャント生成の問題をどのように解決するのか、について、何ら解決策を提供していない。【０００９】
従って、絶縁性が高く、膜中に水素をほとんど含有しない良質なＳｉＯ２膜をプラズマＣＶＤ法で形成する技術は、未だ確立されていない。
【先行技術文献】
【特許文献】
【００１０】
【特許文献１】特開平１０−１８９５８２号公報（例えば、請求項１など）
【特許文献２】特開２０００−９１３３７号公報（例えば、段落００３３など）
【特許文献３】特開２０００−７７４０６号公報（例えば、請求項１、２など）
【発明の概要】
【発明が解決しようとする課題】
【００１１】
本発明は上記実情に鑑みてなされたものであり、その目的は、膜中に含まれる水素が極端に少なく、絶縁性が高く良質な二酸化珪素膜をプラズマＣＶＤ法により形成する方法を提供することである。
【課題を解決するための手段】
【００１２】
本発明の一形態では、プラズマＣＶＤ法によって基板上に二次イオン質量分析（ＳＩＭＳ）によって測定される膜中の水素原子の濃度が、９．９×１０２０ａｔｏｍｓ／ｃｍ３以下の極めて水素原子の量が少ない二酸化珪素膜を形成する方法であって、処理容器内に前記基板を配置し、前記処理容器内にシリコン原子と塩素原子からなる化合物のガスと酸素含有ガスとを含む処理ガスを供給し、前記処理容器内の圧力を０．１Ｐａ以上６．７Ｐａ以下の範囲内に設定し、複数の孔を有する平面アンテナにより前記処理容器内にマイクロ波を導入して前記処理ガスのプラズマを生成し、該プラズマにより前記基板上に二酸化珪素膜を成膜する、各工程を備える、二酸化珪素膜の形成方法が提供される。【００１３】
上記形態において、前記シリコン原子と塩素原子からなる化合物を、四塩化珪素（ＳｉＣｌ４）としても良い。【００１４】
上記形態において、前記二酸化珪素膜の形成を、前記基板を前記処理容器内で載置する載置台の温度を３００℃以上６００℃以下の範囲内に設定して行うようにしても良い。【００１５】
上記形態において、全処理ガスに対する前記シリコン原子と塩素原子からなる化合物のガスの流量比率を、０．０３％以上１５％以下の範囲内としても良い。【００１６】
上記形態において、前記シリコン原子と塩素原子からなる化合物のガスの流量を、０．５ｍＬ／ｍｉｎ（ｓｃｃｍ）以上１０ｍＬ／ｍｉｎ（ｓｃｃｍ）以下の範囲内としても良い。【００１７】
上記形態において、全処理ガスに対する前記酸素含有ガスの流量比率を、５％以上９９％以下の範囲内としても良い。【００１８】
上記形態において、前記酸素含有ガスの流量を、５０ｍＬ／ｍｉｎ（ｓｃｃｍ）以上１０００ｍＬ／ｍｉｎ（ｓｃｃｍ）以下の範囲内としても良い。【００１９】
また、本発明の他の形態に係る二酸化珪素膜は、上記いずれかに記載の二酸化珪素膜の形成方法により形成された二酸化珪素膜である。【００２０】
本発明の他の形態に係るプラズマＣＶＤ装置は、プラズマＣＶＤ法により被処理体上に二酸化珪素膜を形成するプラズマＣＶＤ装置であって、
被処理体を収容する上部に開口を有する処理容器と、
前記処理容器の前記開口を塞ぐ誘電体部材と、
前記誘電体部材上に設けられ、前記処理容器内にマイクロ波を導入するための複数の孔を有する平面アンテナと、
前記処理容器内に処理ガスを供給するガス供給機構と、
前記処理容器内を減圧排気する排気機構と、
前記処理容器内において、圧力を０．１Ｐａ以上６．７Ｐａ以下の範囲内に設定し、シリコン原子と塩素原子からなるガスと酸素含有ガスとを含む処理ガスを用いて、二次イオン質量分析（ＳＩＭＳ）によって測定される膜中の水素原子の濃度が、９．９×１０２０ａｔｏｍｓ／ｃｍ３以下である二酸化珪素膜を形成するプラズマＣＶＤが行われるように制御する制御部と、を備えている。【００２１】
本発明の二酸化珪素膜の形成方法によれば、成膜原料としてＳｉＣｌ４ガスを用いることにより、膜中に含まれる水素が極端に少なく、絶縁性が高く良質な二酸化珪素膜をプラズマＣＶＤ法により形成することができる。【００２２】
本発明方法によって得られた二酸化珪素膜は、水素によるデバイスへの悪影響を生じさせることがなく、しかも絶縁性に優れているため、デバイスに高い信頼性を付与できる。従って、本発明方法は、ゲート絶縁膜等の用途に使用される二酸化珪素膜を製造する際に利用価値が高いものである。
【図面の簡単な説明】
【００２３】
図１は、本発明に係る方法の実施に適したプラズマＣＶＤ装置の一例を示す概略断面図である。
図２は、図１に示す装置の平面アンテナの構造を示す図面である。
図３は、図１に示す装置の制御部の構成を示す説明図である。
図４Ａ及び４Ｂは、本発明に係る二酸化珪素膜の形成方法の工程例を示す図面である。
図５Ａ〜５Ｄは、本発明に係る方法および従来方法によって成膜した二酸化珪素膜を使用して作製した、ＭＯＳトランジスタのゲートリーク電流（Ｊｇ）の測定結果を示すグラフ図面である。
図６は、ゲートリーク電流（Ｊｇ）と酸化膜換算膜厚（ＥＯＴ）との関係を示すグラフ図面である。
図７Ａ〜７Ｃは、ＳＩＭＳ測定の結果を示すグラフである。
図８は、本発明に係る方法を適用可能なＭＯＳ型半導体メモリ装置の概略構成を示す説明図である。
【発明を実施するための形態】
【００２４】
（第１の実施の形態）
以下、本発明の実施の形態について図面を参照して詳細に説明する。図１は、本発明に係る二酸化珪素膜の形成方法に利用可能なプラズマＣＶＤ装置１００の概略構成を模式的に示す断面図である。
【００２５】
プラズマＣＶＤ装置１００は、複数のスロット状の孔を有する平面アンテナ、特にＲＬＳＡ（Ｒａｄｉａｌ  Ｌｉｎｅ  Ｓｌｏｔ  Ａｎｔｅｎｎａ；ラジアルラインスロットアンテナ）にて処理容器内にマイクロ波を導入してプラズマを発生させることにより、高密度かつ低電子温度のマイクロ波励起プラズマを発生させ得るＲＬＳＡマイクロ波プラズマ処理装置として構成されている。プラズマＣＶＤ装置１００では、１×１０１０〜５×１０１２／ｃｍ３のプラズマ密度で、かつ０．７〜２ｅＶの低電子温度を有するプラズマによる処理が可能である。従って、プラズマＣＶＤ装置１００は、各種半導体装置の製造過程においてプラズマＣＶＤによる二酸化珪素膜の成膜処理の目的で好適に利用できる。
【００２６】
プラズマＣＶＤ装置１００は、主要な構成として、気密に構成された処理容器１と、処理容器１内に処理ガスを供給するガス供給機構１８に接続するガス導入部と、処理容器１内を減圧排気するための排気機構としての排気装置２４と、処理容器１の上部に設けられ、処理容器１内にマイクロ波を導入するマイクロ波導入機構２７と、これらプラズマＣＶＤ装置１００の各構成部を制御する制御部５０と、を備えている。なお、図１に示す実施形態では、ガス供給機構１８はプラズマＣＶＤ装置１００に一体に組み込まれているが、必ずしも一体に組み込む必要はない。ガス供給機構１８をプラズマＣＶＤ装置１００に外付けする構成としても良いことは勿論である。
【００２７】
処理容器１は、接地された略円筒状の容器により形成されている。なお、処理容器１は角筒形状の容器により形成してもよい。処理容器１は、アルミニウム等の材質からなる底壁１ａと側壁１ｂとを有している。
【００２８】
処理容器１の内部には、被処理体であるシリコンウエハ（以下、単に「ウエハ」と記す）Ｗを水平に支持するための載置台２が設けられている。載置台２は、熱伝導性の高い材質例えばＡｌＮ等のセラミックスにより構成されている。この載置台２は、排気室１１の底部中央から上方に延びる円筒状の支持部材３により支持されている。支持部材３は、例えばＡｌＮ等のセラミックスにより構成されている。
【００２９】
また、載置台２には、その外縁部をカバーし、ウエハＷをガイドするためのカバーリング４が設けられている。このカバーリング４は、例えば石英、ＡｌＮ、Ａｌ２Ｏ３、ＳｉＮ等の材質で構成された環状部材である。また、カバーリング４は載置台を全面カバーするように構成しても良い。全体を覆うことでコンタミネーションを防止できる。
【００３０】
また、載置台２には、温度調節機構としての抵抗加熱型のヒータ５が埋め込まれている。このヒータ５は、ヒータ電源５ａから給電されることにより載置台２を加熱して、その熱で被処理基板であるウエハＷを均一に加熱する。
【００３１】
また、載置台２には、熱電対（ＴＣ）６が配備されている。この熱電対６により、温度計測を行うことにより、ウエハＷの加熱温度を例えば室温から９００℃までの範囲で制御可能となっている。
【００３２】
また、載置台２には、ウエハＷを支持して昇降させるためのウエハ支持ピン（図示せず）を有している。各ウエハ支持ピンは、載置台２の表面に対して突没可能に設けられている。
【００３３】
処理容器１の底壁１ａの略中央部には、円形の開口部１０が形成されている。底壁１ａにはこの開口部１０と連通し、下方に向けて突出する排気室１１が連設されている。この排気室１１には、排気管１２が接続されており、この排気管１２を介して排気装置２４に接続されている。
【００３４】
処理容器１を形成する側壁１ｂの上端には、処理容器１を開閉させる蓋体（リッド）としての機能を有する金属製のプレート１３が配置されている。プレート１３の内周下部は、内側（処理容器１内空間）へ向けて突出し、環状の支持部１３ａを形成している。
【００３５】
プレート１３には、ガス導入部４０が配置されている。ガス導入部４０は第１のガス導入孔を有する環状の第１のガス導入部１４と、第２のガス導入孔を有する環状の第２のガス導入部１５が設けられている。つまり、第１および第２のガス導入部１４、１５は、上下２段に設けられている。各ガス導入部１４および１５は、処理ガスを供給するガス供給機構１８に接続されている。なお、第１および第２のガス導入部１４、１５はノズル状またはシャワーヘッド状に設けてもよい。また、第１のガス導入部１４と第２のガス導入部１５を単一のシャワーヘッドに設けてもよい。
【００３６】
また、処理容器１の側壁１ｂには、プラズマＣＶＤ装置１００と、これに隣接する搬送室（図示せず）との間で、ウエハＷの搬入出を行うための搬入出口１６と、この搬入出口１６を開閉するゲートバルブ１７とが設けられている。
【００３７】
ガス供給機構１８は、例えば酸素含有ガス（Ｏ含有ガス）供給源１９ａ、シリコン含有ガス（Ｓｉ含有ガス）供給源１９ｂ、不活性ガス供給源１９ｃおよびクリーニングガス供給源１９ｄを有している。酸素含有ガス供給源１９ａは、上段の第１のガス導入部１４に接続されている。また、Ｓｉ含有ガス供給源１９ｂ、不活性ガス供給源１９ｃおよびクリーニングガス供給源１９ｄは、下段の第２のガス導入部１５に接続されている。クリーニングガス供給源１９ｄは、処理容器１内に付着した不必要な膜をクリーニングする際に使用される。なお、ガス供給機構１８は、上記以外の図示しないガス供給源として、例えば処理容器１内雰囲気を置換する際に用いるパージガス供給源等を有する。
【００３８】
本発明では、Ｓｉ含有ガスとして、シリコン原子と塩素原子からなる化合物、例えばテトラクロロシラン（ＳｉＣｌ４）またはヘキサクロロジシラン（Ｓｉ２Ｃｌ６）を用いる。ＳｉＣｌ４およびＳｉ２Ｃｌ６は、原料ガス分子中に水素を含有しないため、本発明において好ましく使用できる。また、酸素含有ガスとしては、例えばＯ２、ＮＯ、Ｎ２Ｏなどを用いることができる。さらに、不活性ガスとしては、例えば希ガスを用いることができる。希ガスは、プラズマ励起用ガスとして安定したプラズマの生成に役立つものであり、例えばＡｒガス、Ｋｒガス、Ｘｅガス、Ｈｅガスなどを用いることができる。なお、希ガスを、例えばＳｉＣｌ４等のＳｉ含有ガスを供給するためのキャリアガスとして利用することも可能である。
【００３９】
酸素含有ガスは、ガス供給機構１８の酸素含有ガス供給源１９ａから、ガスライン２０を介して第１のガス導入部１４に至り、図示しないガス導入孔から処理容器１内に導入される。一方、ＳｉＣｌ４ガスおよび不活性ガスは、Ｓｉ含有ガス供給源１９ｂ、不活性ガス供給源１９ｃおよびクリーニングガス供給源１９ｄから、それぞれガスライン２０を介して第２のガス導入部１５に至り、図示しないガス導入孔から処理容器１内に導入される。各ガス供給源に接続する各々のガスライン２０ａ〜２０ｄには、マスフローコントローラ２１ａ〜２０ｄおよびその前後の開閉バルブ２２ａ〜２２ｄが設けられている。このようなガス供給機構１８の構成により、供給されるガスの切替えや流量等の制御が出来るようになっている。なお、Ａｒなどのプラズマ励起用の希ガスは任意のガスであり、必ずしも処理ガスと同時に供給する必要はないが、プラズマを安定化させる観点から添加することが好ましい。希ガスは窒素含有ガスより少ない方が好ましい。
【００４０】
排気機構としての排気装置２４は、ターボ分子ポンプなどの高速真空ポンプを備えている。前記のように、排気装置２４は、排気管１２を介して処理容器１の排気室１１に接続されている。この排気装置２４を作動させることにより、処理容器１内のガスは、排気室１１の空間１１ａ内へ均一に流れ、さらに空間１１ａから排気管１２を介して外部へ排気される。これにより、処理容器１内を、例えば０．１３３Ｐａまで高速に減圧することが可能となっている。
【００４１】
次に、マイクロ波導入機構２７の構成について説明する。マイクロ波導入機構２７は、主要な構成として、透過板２８、平面アンテナ３１、遅波材３３、導電性カバー部材３４、導波管３７およびマイクロ波発生装置３９を備えている。
【００４２】
マイクロ波を透過する透過板２８は、プレート１３において内周側に張り出した支持部１３ａ上に配備されている。透過板２８は、誘電体、例えば石英やＡｌ２Ｏ３、ＡｌＮ等のセラミックスから構成されている。この透過板２８と支持部１３ａとの間は、シール部材２９を介して気密にシールされている。したがって、処理容器１内は気密に保持される。
【００４３】
平面アンテナ３１は、透過板２８の上方において、載置台２と対向するように設けられている。平面アンテナ３１は、円板状をなしている。なお、平面アンテナ３１の形状は、円板状に限らず、例えば四角板状でもよい。この平面アンテナ３１は、プレート１３の上端に係止されている。
【００４４】
平面アンテナ３１は、例えば表面が金または銀メッキされた銅板、ニッケル板、ＳＵＳ板またはアルミニウム板から構成されている。平面アンテナ３１は、マイクロ波を放射する多数のスロット状のマイクロ波放射孔３２を有している。マイクロ波放射孔３２は、所定のパターンで平面アンテナ３１を貫通して形成されている。
【００４５】
個々のマイクロ波放射孔３２は、例えば図２に示すように、細長い長方形状（スロット状）をなし、隣接する２つのマイクロ波放射孔が対をなしている。そして、典型的には隣接するマイクロ波放射孔３２が、例えば「Ｔ」字状、「Ｌ」字状または「Ｖ」字状に配置されている。また、このように所定の形状に組み合わせて配置されたマイクロ波放射孔３２は、さらに全体として同心円状に配置されている。
【００４６】
マイクロ波放射孔３２の長さや配列間隔は、マイクロ波の波長（λｇ）に応じて決定される。例えば、マイクロ波放射孔３２の間隔は、λｇ／４からλｇとなるように配置される。図２においては、同心円状に形成された隣接するマイクロ波放射孔３２どうしの間隔をΔｒで示している。なお、マイクロ波放射孔３２の形状は、円形状、円弧状等の他の形状であってもよい。さらに、マイクロ波放射孔３２の配置形態は特に限定されず、同心円状のほか、例えば、螺旋状、放射状等に配置することもできる。
【００４７】
平面アンテナ３１の上面には、真空よりも大きい誘電率を有する遅波材３３が設けられている。この遅波材３３は、真空中ではマイクロ波の波長が長くなることから、マイクロ波の波長を短くしてプラズマを調整する機能を有している。
【００４８】
なお、平面アンテナ３１と透過板２８との間、また、遅波材３３と平面アンテナ３１との間は、それぞれ接触させても離間させてもよいが、接触させることが好ましい。
【００４９】
処理容器１の上部には、これら平面アンテナ３１および遅波材３３を覆うように、導電性カバー部材３４が設けられている。導電性カバー部材３４は、例えばアルミニウムやステンレス鋼等の金属材料によって形成されている。プレート１３の上端と導電性カバー部材３４とは、シール部材３５によりシールされている。導電性カバー部材３４の内部には、冷却水流路３４ａが形成されている。この冷却水流路３４ａに冷却水を通流させることにより、導電性カバー部材３４、遅波材３３、平面アンテナ３１および透過板２８を冷却できるようになっている。なお、導電性カバー部材３４は接地されている。
【００５０】
導電性カバー部材３４の上壁（天井部）の中央には、開口部３６が形成されており、この開口部３６には導波管３７が接続されている。導波管３７の他端側は、マッチング回路３８を介してマイクロ波を発生するマイクロ波発生装置３９が接続されている。
【００５１】
導波管３７は、上記導電性カバー部材３４の開口部３６から上方へ延出する断面円形状の同軸導波管３７ａと、この同軸導波管３７ａの上端部に接続された水平方向に延びる矩形導波管３７ｂとを有している。
【００５２】
同軸導波管３７ａの中心には内導体４１が延在している。この内導体４１は、その下端部において平面アンテナ３１の中心に接続固定されている。このような構造により、マイクロ波は、同軸導波管３７ａの内導体４１を介して平面アンテナ３１へ放射状に効率よく均一に伝播される。
【００５３】
以上のような構成のマイクロ波導入機構２７により、マイクロ波発生装置３９で発生したマイクロ波が導波管３７を介して平面アンテナ３１へ伝搬され、さらに透過板２８を介して処理容器１内に導入されるようになっている。なお、マイクロ波の周波数としては、例えば２．４５ＧＨｚが好ましく用いられ、他に、８．３５ＧＨｚ、１．９８ＧＨｚ等を用いることもできる。
【００５４】
プラズマＣＶＤ装置１００の各構成部は、制御部５０に接続されて制御される構成となっている。制御部５０は、コンピュータを有しており、例えば図３に示したように、ＣＰＵを備えたプロセスコントローラ５１と、このプロセスコントローラ５１に接続されたユーザーインターフェース５２および記憶部５３を備えている。プロセスコントローラ５１は、プラズマＣＶＤ装置１００において、例えば温度、圧力、ガス流量、マイクロ波出力などのプロセス条件に関係する各構成部（例えば、ヒータ電源５ａ、ガス供給機構１８、排気装置２４、マイクロ波発生装置３９など）を統括して制御する制御手段である。
【００５５】
ユーザーインターフェース５２は、工程管理者がプラズマＣＶＤ装置１００を管理するためにコマンドの入力操作等を行うキーボードや、プラズマＣＶＤ装置１００の稼働状況を可視化して表示するディスプレイ等を有している。また、記憶部５３には、プラズマＣＶＤ装置１００で実行される各種処理をプロセスコントローラ５１の制御にて実現するための制御プログラム（ソフトウエア）や処理条件データ等が記録されたレシピが保存されている。
【００５６】
そして、必要に応じて、ユーザーインターフェース５２からの指示等にて任意のレシピを記憶部５３から呼び出してプロセスコントローラ５１に実行させることで、プロセスコントローラ５１の制御下、プラズマＣＶＤ装置１００の処理容器１内で所望の処理が行われる。また、前記制御プログラムや処理条件データ等のレシピは、コンピュータ読み取り可能な記憶媒体、例えばＣＤ−ＲＯＭ、ハードディスク、フレキシブルディスク、フラッシュメモリ、ＤＶＤ、ブルーレイディスクなどに格納された状態のものを利用したり、あるいは、他の装置から、例えば専用回線を介して随時伝送させてオンラインで利用したりすることも可能である。
【００５７】
次に、ＲＬＳＡ方式のプラズマＣＶＤ装置１００を用いたプラズマＣＶＤ法による二酸化珪素膜の堆積処理について説明する。まず、ゲートバルブ１７を開にして搬入出口１６からウエハＷを処理容器１内に搬入し、載置台２上に載置する。次に、処理容器１内を減圧排気しながら、ガス供給機構１８の酸素含有ガス供給源１９ａ、Ｓｉ含有ガス供給源１９ｂおよび不活性ガス供給源１９ｃから、ＳｉＣｌ４ガス、酸素含有ガスおよびＡｒガスを所定の流量でそれぞれガス導入部１４，１５を介して処理容器１内に導入する。そして、処理容器１内を所定の圧力に設定する。このときの条件については後述する。
【００５８】
次に、マイクロ波発生装置３９で発生させた所定周波数例えば２．４５ＧＨｚのマイクロ波を、マッチング回路３８を介して導波管３７に導く。導波管３７に導かれたマイクロ波は、矩形導波管３７ｂおよび同軸導波管３７ａを順次通過し、内導体４１を介して平面アンテナ３１に供給される。マイクロ波は、同軸導波管３７ａから平面アンテナ３１に向けて放射状に伝搬していく。そして、マイクロ波は、平面アンテナ３１のスロット状のマイクロ波放射孔３２から透過板２８を介して処理容器１内におけるウエハＷの上方空間に放射させられる。
【００５９】
平面アンテナ３１から透過板２８を透過して処理容器１に放射されたマイクロ波により、処理容器１内に電磁界が形成され、ＳｉＣｌ４ガス、酸素含有ガスがそれぞれプラズマ化する。Ａｒガスは必要に応じて添加する。そして、プラズマ中で原料ガスの解離が効率的に進み、ＳｉＣｌ３、ＳｉＣｌ２、ＳｉＣｌ、Ｓｉ、Ｏなどの活性種の反応によって、二酸化珪素（ＳｉＯ２）の薄膜が堆積される。
【００６０】
以上の条件は、制御部５０の記憶部５３にレシピとして保存されている。そして、プロセスコントローラ５１がそのレシピを読み出してプラズマＣＶＤ装置１００の各構成部例えばヒータ電源５ａ、ガス供給機構１８、排気装置２４、マイクロ波発生装置３９などへ制御信号を送出することにより、所望の条件でのプラズマＣＶＤ処理が実現する。
【００６１】
図４Ａおよび４Ｂは、プラズマＣＶＤ装置１００において行われる二酸化珪素膜の製造工程を示した工程図である。図４Ａに示したように、任意の下地層（例えば、Ｓｉ基板）６０の上に、プラズマＣＶＤ装置１００を使用してプラズマＣＶＤ処理を行う。このプラズマＣＶＤ処理では、ＳｉＣｌ４ガス、酸素含有ガス、Ａｒガスを含む成膜ガスを用い、以下の条件で行う。
【００６２】
処理圧力は、０．１Ｐａ以上６．７Ｐａ以下の範囲内、好ましくは０．１Ｐａ以上４Ｐａ以下の範囲内に設定する。処理圧力は、低いほどよく、上記範囲の下限値０．１Ｐａは、装置上の制約（高真空度の限界）に基づき設定した値である。処理圧力が６．７Ｐａを超えると、ＳｉＣｌ４ガスの解離が進まず、十分な成膜が出来ないため好ましくない。
【００６３】
また、合計処理ガス流量に対して、ＳｉＣｌ４ガスの流量比（ＳｉＣｌ４ガス／合計処理ガス流量の百分率）を０．０３％以上１５％以下とすることが好ましく、０．０３％以上１％以下とすることがより好ましい。なお、ＳｉＣｌ４ガスの流量は、０．５ｍＬ／ｍｉｎ（ｓｃｃｍ）以上１０ｍＬ／ｍｉｎ（ｓｃｃｍ）以下に設定することが好ましく、０．５ｍＬ／ｍｉｎ（ｓｃｃｍ）以上２ｍＬ／ｍｉｎ（ｓｃｃｍ）以下に設定することがより好ましい。
【００６４】
また、合計処理ガス流量に対して、酸素含有ガス流量の比（例えばＯ２ガス／合計処理ガス流量の百分率）を５％以上９９％以下とすることが好ましく、４０％以上９９％以下とすることがより好ましい。酸素含有ガスの流量は、５０ｍＬ／ｍｉｎ（ｓｃｃｍ）以上１０００ｍＬ／ｍｉｎ（ｓｃｃｍ）以下に設定することが好ましく、５０ｍＬ／ｍｉｎ（ｓｃｃｍ）以上６００ｍＬ／ｍｉｎ（ｓｃｃｍ）以下に設定することがより好ましい。すなわち、ＳｉＣｌ４の分圧を小さくすることが良い。例えば、この分圧は、０．０００３７〜８．３が好ましく、０．０００６２〜０．８１がより好ましい。＊＊＊分圧の単位は？
【００６５】
また、合計処理ガス流量に対して、Ａｒガスの流量比（例えばＡｒガス／合計処理ガス流量の百分率）を０％以上９０％以下とすることが好ましく、０％以上６０％以下とすることがより好ましい。Ａｒガスの流量は、０ｍＬ／ｍｉｎ（ｓｃｃｍ）以上１０００ｍＬ／ｍｉｎ（ｓｃｃｍ）以下に設定することが好ましく、０ｍＬ／ｍｉｎ（ｓｃｃｍ）以上２００ｍＬ／ｍｉｎ（ｓｃｃｍ）以下に設定することがより好ましい。
【００６６】
また、プラズマＣＶＤ処理の温度は、載置台２の温度を３００℃以上６００℃以下、好ましくは４００℃以上６００℃以下の範囲内に設定すればよい。
【００６７】
また、プラズマＣＶＤ装置１００におけるマイクロ波出力は、透過板２８の面積あたりのパワー密度として０．２５〜２．５６Ｗ／ｃｍ２の範囲内とすることが好ましい。マイクロ波出力は、例えば５００〜５０００Ｗの範囲内から目的に応じて上記範囲内のパワー密度になるように選択することができる。
【００６８】
上記プラズマＣＶＤによって、ＳｉＣｌ４／Ｏ２ガスプラズマが形成され、図４Ｂに示したように、二酸化珪素膜（ＳｉＯ２膜）７０を堆積することができる。プラズマＣＶＤ装置１００を使用することにより、例えば２ｎｍ〜３００ｎｍの範囲内、好ましくは２ｎｍ〜５０ｎｍの範囲内の膜厚で二酸化珪素膜を形成できるので有利である。
【００６９】
以上のようにして得られる二酸化珪素膜７０は、絶縁性に優れ、成膜原料由来の水素原子（Ｈ）を含有しない。つまり、二酸化珪素膜７０は、水素含有量が極端に少ない絶縁膜である。従って、水素によるデバイスへの悪影響（例えばＮＢＴＩなど）が防止され、デバイスの信頼性を高めることができる。そのため、本発明方法により形成される二酸化珪素膜７０は、例えば半導体メモリ装置のゲート絶縁膜（トンネル絶縁膜）、層間絶縁膜、ゲート周辺のライナー等の高い信頼性が要求される用途に好ましく利用できる。
【００７０】
＜作用＞
本発明の二酸化珪素膜の形成方法では、成膜原料としてＳｉＣｌ４と酸素含有ガスを含む処理ガスを用いることによって、成膜原料由来の水素原子（Ｈ）を含有しない二酸化珪素膜を形成することができる。本発明で使用するＳｉＣｌ４ガスは、プラズマ中では、以下のｉ）〜ｉｖ）に示す段階を踏んで解離反応が進行するものと考えられている。
ｉ）ＳｉＣｌ４→ＳｉＣｌ３＋Ｃｌ
ｉｉ）ＳｉＣｌ３→ＳｉＣｌ２＋Ｃｌ＋Ｃｌ
ｉｉｉ）ＳｉＣｌ２→ＳｉＣｌ＋Ｃｌ＋Ｃｌ＋Ｃｌ
ｉｖ）ＳｉＣｌ→Ｓｉ＋Ｃｌ＋Ｃｌ＋Ｃｌ＋Ｃｌ
（ここで、Ｃｌはイオンを意味する。）
【００７１】
従来のプラズマＣＶＤ法に用いるプラズマのように電子温度が高いプラズマ中では、プラズマの高いエネルギーにより、上記ｉ）〜ｉｖ）に示した解離反応が進みやすく、ＳｉＣｌ４分子がばらばらになって高解離状態となりやすい。そのため、ＳｉＣｌ４分子から、エッチング作用を持つ活性種であるＣｌイオン等のエッチャントが多量に生成してエッチングが支配的となり、酸化珪素膜を堆積させることが出来なかった。そのため、ＳｉＣｌ４ガスは、これまで工業的規模で実施されるプラズマＣＶＤの成膜原料として使用されたことはなかった。
【００７２】
本発明方法で使用するプラズマＣＶＤ装置１００は、複数のスロット（マイクロ波放射孔３２）を有する平面アンテナ３１により処理容器１内にマイクロ波を導入してプラズマを生成する構成によって、低電子温度のプラズマを形成できる。そのため、プラズマＣＶＤ装置１００を用い、処理圧力と、処理ガスの流量を上記範囲に制御することによって、成膜原料としてＳｉＣｌ４ガスを用いても、プラズマのエネルギーは低いので、解離はＳｉＣｌ２、ＳｉＣｌ３に留まる割合が多く、低解離状態が維持され、成膜が支配的となる。すなわち、低電子温度・低エネルギーのプラズマによってＳｉＣｌ４分子の解離が、上記ｉ）またはｉｉ）の段階までで抑制され、成膜に悪影響を与える上記エッチャント（Ｃｌイオン等）の形成を抑制することができるため、成膜が支配的となる。
【００７３】
また、本発明方法によるプラズマは、低電子温度でかつ電子密度を高濃度にできるので、ＳｉＣｌ４ガスの解離が容易で、ＳｉＣｌ２イオンが多く生成され、また、結合エネルギーの高い酸素ガス（Ｏ２）も高濃度プラズマ内で解離されてＯイオンとなる。そして、ＳｉＣｌ２イオンとＯイオンが反応してＳｉＯ２が生成されると考えられる。従って、酸素ガス（Ｏ２）を用いることにより、酸化珪素膜を成膜することが可能である。よって、ＳｉＣｌ４ガスを原料とするプラズマＣＶＤを用いて、イオンの膜中ダメージが少なく、水素含有量が極端に少ない良質な酸化珪素膜を形成することが可能になった。
【００７４】
また、プラズマＣＶＤ装置１００では、低電子温度のマイルドなプラズマによって処理ガスの解離が行われるので、二酸化珪素膜の堆積速度（成膜レート）をコントロールしやすいという特長がある。従って、例えば２ｎｍ程度の薄膜から３００ｎｍ程度の比較的厚い膜厚まで、膜厚をコントロールしつつ成膜を行うことができる。
【００７５】
次に、本発明の基礎となった実験データを挙げ、プラズマＣＶＤ処理の好適な条件について説明する。ここでは、プラズマＣＶＤ装置１００において、処理ガスとしてＳｉＣｌ４ガス、Ｏ２ガスおよびＡｒガスを使用し、下記の条件でシリコン基板上に７ｎｍの膜厚で二酸化珪素膜を形成した。このＡｒガスは、プラズマを安定させるために添加して用いた。また、複数の基板にこの二酸化珪素膜を形成した後、チャンバ内に堆積した不要な二酸化珪素膜を除去するために、クリーニングガスとしてＣｌＦ３ガスを供給し、１００〜５００℃、好ましくは２００〜３００℃の熱をかけてクリーニングして除去する。またクリーニングガスとしてＮＦ３ガスを用いる場合は、室温〜３００℃でプラズマを生成して除去する。繰り返し成膜すると、膜が厚く堆積しその応力によって膜はがれが起こり、パーティクルが発生する。このパーティクルによって基板が汚染されるので、これを防止するために、チャンバのクリーニングが必要となるのである。
【００７６】
形成した二酸化珪素膜の上に、１５０ｎｍの膜厚でポリシリコン層を形成し、フォトリソグラフィー技術を利用してパターン形成を行い、ポリシリコン電極を形成し、ＭＯＳ構造のトランジスタを作製した。このように二酸化珪素膜をゲート絶縁膜として利用したＭＯＳ構造のトランジスタについて、常法に従いゲートリーク電流（Ｊｇ）の測定を行った。なお、比較のため、成膜原料として、ＳｉＣｌ４に替えてジシラン（Ｓｉ２Ｈ６）を用いた以外は、同様の条件でプラズマＣＶＤを行って形成した二酸化珪素膜、並びに、下記条件の熱ＣＶＤ（ＨＴＯ；Ｈｉｇｈ  Ｔｅｍｐｅｒａｔｕｒｅ  Ｏｘｉｄｅ）および熱酸化（ＷＶＧ；水蒸気ジェネレーターを使用し、Ｏ２およびＨ２を燃焼させて水蒸気を生成して供給する方法）によって形成した二酸化珪素膜についても、同様にトランジスタのゲート絶縁膜として適用し、ゲートリーク電流の測定を行った。ゲートリーク電流の測定結果（Ｉ−Ｖカーブ）を図５Ａ〜５Ｄに示した。図５Ａは熱酸化、図５ＢはＳｉ２Ｈ６＋Ｏ２、図５Ｃは熱ＣＶＤ（ＨＴＯ）、図５ＤはＳｉＣｌ４＋Ｏ２（本発明方法）の結果を示している。なお、図５Ａ〜５Ｄにおいて、各横軸はＥｏｘ（ｍＶ／ｃｍ）を、縦軸はゲートリーク電流Ｊｇ（Ａ／ｃｍ２）を示している。Ｅｏｘ（＝印加電圧／酸化膜圧）は、酸化膜換算膜厚Ｅｏｔおよびゲート電圧Ｖｇを用いて、Ｅｏｘ＝Ｖｇ／Ｅｏｔ（ＭＶ／ｃｍ）として定義される。
【００７７】
また、各二酸化珪素膜について、酸化膜換算膜厚（ＥＯＴ：Ｅｑｕｉｖａｌｅｎｔ  Ｏｘｉｄｅ  Ｔｈｉｃｋｎｅｓｓ）とゲートリーク電流（Ｊｇ）との関係をプロットしたグラフを図６に示した。
【００７８】
（プラズマＣＶＤ条件）
処理温度（載置台）：４００℃
マイクロ波パワー：３ｋＷ（パワー密度１．５３Ｗ／ｃｍ２；透過板面積あたり）
処理圧力；２．７Ｐａ、５Ｐａまたは１０Ｐａ
ＳｉＣｌ４流量（またはＳｉ２Ｈ６流量）；１ｍＬ／ｍｉｎ（ｓｃｃｍ）
Ｏ２ガス流量；４００ｍＬ／ｍｉｎ（ｓｃｃｍ）
Ａｒガス流量；４０ｍＬ／ｍｉｎ（ｓｃｃｍ）
【００７９】
（熱ＣＶＤ（ＨＴＯ）条件）
処理温度：７８０℃
処理圧力；１３３Ｐａ
ＳｉＨ２Ｃｌ２ガス＋Ｎ２Ｏガス；１０００＋１００ｍＬ／ｍｉｎ（ｓｃｃｍ）
【００８０】
（熱酸化条件；ＷＶＧ）
処理温度：９５０℃
処理圧力；４０ｋＰａ
水蒸気；Ｏ２／Ｈ２流量＝９００／４５０ｍＬ／ｍｉｎ（ｓｃｃｍ）
【００８１】
また、図５Ａ〜５Ｄおよび図６から、ＳｉＣｌ４を用いて処理圧力２．７ＰａでプラズマＣＶＤを行う本発明方法によって形成した二酸化珪素膜は、Ｓｉ２Ｈ６を原料としてプラズマＣＶＤ法により成膜した二酸化珪素膜や、熱ＣＶＤ法、熱酸化法で形成したＳｉＯ２膜との比較でも、ゲートリーク電流が少なく、絶縁膜として優れた電気的特性を有していた。以上の結果から、本発明方法によって形成した二酸化珪素膜は、絶縁性および耐久性の点で優れたものであることが確認できた。
【００８２】
また、図５Ａ〜５Ｄおよび図６から、本発明方法によって形成された二酸化珪素膜では、成膜時の処理圧力が低くなるほど、ゲートリーク電流が低減していくことがわかった。従って、二酸化珪素膜の電気的特性（ゲートリーク電流抑制）を向上させるためには、プラズマＣＶＤにおいて処理圧力を０．１Ｐａ〜４Ｐａの範囲内に設定することが好ましく、３Ｐａ以下（例えば０．１〜３Ｐａ）の範囲内がより好ましいことが確認された。
【００８３】
次に、熱ＣＶＤ、Ｓｉ２Ｈ６＋Ｏ２、ＳｉＣｌ４＋Ｏ２（本発明方法）で形成した各ＳｉＯ２膜について、二次イオン質量分析（ＳＩＭＳ）によって膜中に含まれる水素、酸素、シリコンの各原子の濃度を測定した。その結果を図７に示した。なお、ＳＩＭＳの測定は、以下の条件で実施した。
使用装置：ＡＴＯＭＩＫＡ  ４５００型（ＡＴＯＭＩＫＡ社製）二次イオン質量分析装置
一次イオン条件：Ｃｓ＋、１ｋｅＶ、約２０ｎＡ
照射領域：約３５０×４９０μｍ
分析領域：約６５×９２μｍ
二次イオン極性：負
帯電補正：有
なお、ＳＩＭＳ結果における水素原子量は、ＲＢＳ／ＨＲ−ＥＲＤＡ（Ｈｉｇｈ  Ｒｅｓｏｌｕｔｉｏｎ  Ｅｌａｓｔｉｃ  Ｒｅｃｏｉｌ  Ｄｅｔｅｃｔｉｏｎ  Ａｎａｌｙｓｉｓ）で定量した標準サンプルのＨ濃度（６．６×１０２１ａｔｏｍｓ／ｃｍ３）で算出した相対感度係数（ＲＳＦ）を用いてＨの二次イオン強度を原子濃度に換算したものである（ＲＢＳ−ＳＩＭＳ測定法）。
【００８４】
図７ＡはＳｉＣｌ４＋Ｏ２（本発明方法）、図７ＢはＳｉ２Ｈ６＋Ｏ２、図７Ｃは熱ＣＶＤ（ＨＴＯ）の結果を示している。この図７Ａ〜７Ｃより、本発明方法で形成したＳｉＯ２膜は、膜中に含まれる水素原子の濃度が４×１０２０ａｔｏｍｓ／ｃｍ３であり、ＳＩＭＳ−ＲＢＳ測定機器の検出限界レベルであった。一方、熱ＣＶＤ（ＨＴＯ）、Ｓｉ２Ｈ６＋Ｏ２で形成したＳｉＯ２膜は、膜中に含まれる水素原子の濃度が、それぞれ８×１０２１ａｔｏｍｓ／ｃｍ３、２×１０２１ａｔｏｍｓ／ｃｍ３であった。この結果から、本発明方法で得られるＳｉＯ２膜は、従来方法で形成されたＳｉＯ２膜と異なり、水素原子の濃度が９．９×１０２０ａｔｏｍｓ／ｃｍ３以下と、水素含量が極端に少ないことが確認できた。
【００８５】
以上のように、本発明の二酸化珪素膜の形成方法では、ＳｉＣｌ４ガスを含む成膜ガスを用い、ＳｉＣｌ４ガスやＯ２ガスの流量比と処理圧力を選択してプラズマＣＶＤを行なうことにより、ウエハＷ上に、良質で、膜中に原料由来のＨ原子を含有しない二酸化珪素膜を製造できる。このようにして形成される二酸化珪素膜は、例えば、ＭＯＳ型半導体メモリ装置のゲート絶縁膜として有利に利用できる。
【００８６】
本発明方法は、例えばＭＯＳ型半導体メモリ装置のゲート絶縁膜としての二酸化珪素膜の形成に適用することができる。これにより、ゲートリーク電流が少なく、電気的特性に優れたＭＯＳ型半導体メモリ装置を製造できる。
【００８７】
（半導体メモリ装置の製造への適用例）
次に、図８を参照しながら、本実施の形態に係る二酸化珪素膜の形成方法を半導体メモリ装置の製造過程に適用した例について説明する。図８は、ＭＯＳ型半導体メモリ装置２０１の概略構成を示す断面図である。ＭＯＳ型半導体メモリ装置２０１は、半導体層としてのｐ型のシリコン基板１０１と、このｐ型のシリコン基板１０１上に積層形成された複数の絶縁膜と、さらにその上に形成されたゲート電極１０３と、を有している。シリコン基板１０１とゲート電極１０３との間には、第１の絶縁膜１１１と、第２の絶縁膜１１２と、第３の絶縁膜１１３と、第４の絶縁膜１１４と、第５の絶縁膜１１５とが設けられている。このうち、第２の絶縁膜１１２、第３の絶縁膜１１３および第４の絶縁膜１１４は、いずれも窒化珪素膜であり、窒化珪素膜積層体１０２ａを形成している。
【００８８】
また、シリコン基板１０１には、ゲート電極１０３の両側に位置するように、表面から所定の深さでｎ型拡散層である第１のソース・ドレイン１０４および第２のソース・ドレイン１０５が形成され、両者の間はチャネル形成領域１０６となっている。なお、ＭＯＳ型半導体メモリ装置２０１は、半導体基板内に形成されたｐウェルやｐ型シリコン層に形成されていてもよい。また、本実施の形態は、ｎチャネルＭＯＳデバイスを例に挙げて説明を行うが、ｐチャネルＭＯＳデバイスで実施してもかまわない。従って、以下に記載する本実施の形態の内容は、全てｎチャネルＭＯＳデバイス、及び、ｐチャネルＭＯＳデバイスに適用することができる。
【００８９】
第１の絶縁膜１１１は、ゲート絶縁膜（トンネル絶縁膜）であり、シリコン基板１０１の表面にプラズマＣＶＤ装置１００で形成された膜中の水素濃度が９．９×１０２０ａｔｏｍｓ／ｃｍ３以下の二酸化珪素膜（ＳｉＯ２膜）である。第１の絶縁膜１１１の膜厚は、例えば２ｎｍ〜１０ｎｍの範囲内が好ましく、２ｎｍ〜７ｎｍの範囲内がより好ましい。
【００９０】
窒化珪素膜積層体１０２ａを構成する第２の絶縁膜１１２は、第１の絶縁膜１１１上に形成された窒化珪素膜（ＳｉＮ膜；ここで、ＳｉとＮとの組成比は必ずしも化学量論的に決定されず、成膜条件により異なる値をとる。以下、同様である）である。第２の絶縁膜１１２の膜厚は、例えば２ｎｍ〜２０ｎｍの範囲内が好ましく、３ｎｍ〜５ｎｍの範囲内がより好ましい。
【００９１】
第３の絶縁膜１１３は、第２の絶縁膜１１２上に形成された窒化珪素膜（ＳｉＮ膜）である。第３の絶縁膜１１３の膜厚は、例えば２ｎｍ〜３０ｎｍの範囲内が好ましく、４ｎｍ〜１０ｎｍの範囲内がより好ましい。
【００９２】
第４の絶縁膜１１４は、第３の絶縁膜１１３上に形成された窒化珪素膜（ＳｉＮ膜）である。この第４の絶縁膜１１４は、例えば第２の絶縁膜１１２と同様の膜厚を有している。
【００９３】
第５の絶縁膜１１５は、第４の絶縁膜１１４上に、例えばＣＶＤ法により堆積させた二酸化珪素膜（ＳｉＯ２膜）である。この第５の絶縁膜１１５は、電極１０３と第４の絶縁膜１１４との間でブロック層（バリア層）として機能する。第５の絶縁膜１１５の膜厚は、例えば２ｎｍ〜３０ｎｍの範囲内が好ましく、５ｎｍ〜８ｎｍの範囲内がより好ましい。
【００９４】
ゲート電極１０３は、例えばＣＶＤ法により成膜された多結晶シリコン膜からなり、コントロールゲート（ＣＧ）電極として機能する。また、ゲート電極１０３は、例えばＷ，Ｔｉ，Ｔａ，Ｃｕ，Ａｌ，Ａｕ，Ｐｔ等の金属を含む膜であってもよい。ゲート電極１０３は、単層に限らず、ゲート電極１０３の比抵抗を下げ、ＭＯＳ型半導体メモリ装置２０１の動作速度を高速化する目的で、例えばタングステン、モリブデン、タンタル、チタン、白金それらのシリサイド、ナイトライド、合金等を含む積層構造にすることもできる。ゲート電極１０３は、図示しない配線層に接続されている。
【００９５】
また、ＭＯＳ型半導体メモリ装置２０１において、第２の絶縁膜１１２、第３の絶縁膜１１３および第４の絶縁膜１１４により構成される窒化珪素膜積層体１０２ａは、主に電荷を蓄積する電荷蓄積領域である。
【００９６】
ここでは代表的な手順を挙げて、本発明方法をＭＯＳ型半導体メモリ装置２０１の製造に適用した例について説明を行う。まず、ＬＯＣＯＳ（Ｌｏｃａｌ  Ｏｘｉｄａｔｉｏｎｏｆ  Ｓｉｌｉｃｏｎ）法やＳＴＩ（Ｓｈａｌｌｏｗ  Ｔｒｅｎｃｈ  Ｉｓｏｌａｔｉｏｎ）法などの手法で素子分離膜（図示せず）が形成されたシリコン基板１０１を準備し、その表面に、本発明方法によって第１の絶縁膜１１１としてのＳｉＯ２膜を形成する。すなわち、プラズマＣＶＤ装置１００において処理ガスとしてＳｉＣｌ４とＯ２ガス用い、上記の圧力およびガス流量比率に設定してプラズマＣＶＤを行いシリコン基板１０１上に、膜中の水素濃度が９．９×１０２０ａｔｏｍｓ／ｃｍ３以下のＳｉＯ２膜を堆積させる。なお、処理ガス中にＡｒガスを必要に応じて添加することができる。
【００９７】
次に、第１の絶縁膜１１１の上に、例えばＣＶＤ法によって第２の絶縁膜１１２、第３の絶縁膜１１３および第４の絶縁膜１１４を順次形成する。
【００９８】
次に、第４の絶縁膜１１４の上に、第５の絶縁膜１１５を形成する。この第５の絶縁膜１１５は、例えばＣＶＤ法によって形成することができる。さらに、第５の絶縁膜１１５の上に、例えばＣＶＤ法によってポリシリコン層や金属層、あるいは金属シリサイド層などを成膜してゲート電極１０３となる金属膜を形成する。
【００９９】
次に、フォトリソグラフィー技術を用い、パターン形成したレジストをマスクとして、前記金属膜、第５の絶縁膜１１５〜第１の絶縁膜１１１をエッチングすることにより、パターン形成されたゲート電極１０３と複数の絶縁膜を有するゲート積層構造体が得られる。次に、ゲート積層構造体の両側に隣接するシリコン表面にｎ型不純物を高濃度にイオン注入し、第１のソース・ドレイン１０４および第２のソース・ドレイン１０５を形成する。このようにして、図８に示した構造のＭＯＳ型半導体メモリ装置２０１を製造できる。
【０１００】
なお、図８では、窒化珪素膜積層体１０２ａとして、第２の絶縁膜１１２〜第４の絶縁膜１１４からなる３層を有する場合を例に挙げたが、本発明方法は、窒化珪素膜が２層または４層以上積層された窒化珪素膜積層体を有するＭＯＳ型半導体メモリ装置を製造する場合にも適用できる。膜中に含まれる水素原子の量が極端に少ないＳｉＯ２膜を第１の絶縁膜１１１として用いて製造したＭＯＳ型半導体メモリ装置２０１は、非常に信頼性が高く、安定的な駆動が可能である。
【０１０１】
以上、本発明の実施形態を述べたが、本発明は上記実施形態に制約されることはなく、種々の変形が可能である。例えば、本発明方法によって形成された二酸化珪素膜は、ＭＯＳ型半導体メモリ装置のゲート絶縁膜以外にも、例えばトランジスタのゲート絶縁膜や、不揮発性メモリのＯＮＯ構造の絶縁膜等の用途に好ましく用いることができる。
【符号の説明】
【０１０２】
１…処理容器、２…載置台、３…支持部材、５…ヒータ、１２…排気管、１４，１５…ガス導入部、１６…搬入出口、１７…ゲートバルブ、１８…ガス供給機構、１９ａ…酸素含有ガス供給源、１９ｂ…Ｓｉ含有ガス供給源、１９ｃ…不活性ガス供給源、１９ｄ…クリーニングガス供給源、２４…排気装置、２７…マイクロ波導入機構、２８…透過板、２９…シール部材、３１…平面アンテナ、３２…マイクロ波放射孔、３７…導波管、３９…マイクロ波発生装置、５０…制御部、１００…プラズマＣＶＤ装置、１０１…シリコン基板、１０２ａ…窒化珪素膜積層体、１０３…ゲート電極、１０４…第１のソース・ドレイン、１０５…第２のソース・ドレイン、１１１…第１の絶縁膜、１１２…第２の絶縁膜、１１３…第３の絶縁膜、１１４…第４の絶縁膜、１１５…第５の絶縁膜、２０１…ＭＯＳ型半導体メモリ装置、Ｗ…半導体ウエハ（基板）
【図１】
2010038887.tif 000003
【図２】
2010038887.tif 000004
【図３】
2010038887.tif 000005
【図４Ａ】
2010038887.tif 000006
【図４Ｂ】
2010038887.tif 000007
【図５Ａ】
2010038887.tif 000008
【図５Ｂ】
2010038887.tif 000009
【図５Ｃ】
2010038887.tif 000010
【図５Ｄ】
2010038887.tif 000011
【図６】
2010038887.tif 000012
【図７Ａ】
2010038887.tif 000013
【図７Ｂ】
2010038887.tif 000014
【図７Ｃ】
2010038887.tif 000015
【図８】
2010038887.tif 000016
【国際調査報告】
2010038887.tif 000017
2010038887.tif 000018
2010038887.tif 000019
2010038887.tif 000020